(57)【要約】      （修正有）【課題】成形後速やかに防曇性を発現するとともに、長期間にわたり防曇性とポリオレフィン樹脂の透明性を維持するポリオレフィン系樹脂用防曇剤、及びそれを含むポリオレフィン樹脂組成物の提供。【解決手段】グリセリン脂肪酸エステル成分（Ａ）と、多価アルコール脂肪酸エステルのアルキレンオキサイド付加物である成分（Ｂ）と、脂肪族アミンのアルキレンオキサイド付加物及び脂肪族アルコールから選ばれる少なくとも１種である成分（Ｃ）と、を含む防曇剤であって、前記防曇剤の水酸基価（ＯＨｖ）とケン化価（Ｓｖ）との比率（ＯＨｖ／Ｓｖ）が１．５未満の範囲にある、ポリオレフィン系樹脂用防曇剤。【選択図】なし【特許請求の範囲】
【請求項１】
グリセリン脂肪酸エステル成分（Ａ）と、多価アルコール脂肪酸エステルのアルキレンオキサイド付加物である成分（Ｂ）と、脂肪族アミンのアルキレンオキサイド付加物及び脂肪族アルコールから選ばれる少なくとも１種である成分（Ｃ）と、を含む防曇剤であって、前記防曇剤の水酸基価（ＯＨｖ）とケン化価（Ｓｖ）との比率（ＯＨｖ／Ｓｖ）が１．５未満である、ポリオレフィン系樹脂用防曇剤。
【請求項２】
前記成分（Ａ）がグリセリンモノ脂肪酸エステル（Ａ−１）及びグリセリンジ脂肪酸エステル（Ａ−２）を含み、前記エステル（Ａ−１）と前記エステル（Ａ−２）の重量比（Ａ−１／Ａ−２）が２０／８０〜７０／３０の範囲にある、請求項１に記載のポリオレフィン系樹脂用防曇剤。
【請求項３】
前記成分（Ａ）を構成する脂肪酸残基が炭素数８〜１４であるグリセリン脂肪酸エステル（Ａ−３）及び前記成分（Ａ）を構成する脂肪酸残基が炭素数１６〜２２であるグリセリン脂肪酸エステル（Ａ−４）を含み、前記エステル（Ａ−３）と前記エステル（Ａ−４）の重量比（Ａ−３／Ａ−４）が１０／９０〜８０／２０である、請求項１又は２に記載のポリオレフィン系樹脂用防曇剤。
【請求項４】
前記成分（Ｂ）が、ソルビタン脂肪酸エステルのアルキレンオキサイド付加物、ひまし油化合物のアルキレンオキサイド付加物及びグリセリン脂肪酸エステルのアルキレンオキサイド付加物から選ばれる少なくとも１種であり、オキシアルキレン基の繰り返し単位が１〜３０である、請求項１〜３のいずれかに記載のポリオレフィン系樹脂用防曇剤。
【請求項５】
前記成分（Ｃ）が下記一般式（１）又は下記一般式（２）で示される、請求項１〜４のいずれかに記載のポリオレフィン系樹脂用防曇剤。
【化１】
2019090009.tif 000010
（式中、Ｒ１はアルキル基、アルケニル基、アルカジエニル基またはアルキニル基であり、その炭素数は８〜２２であり、ＡＯはエチレンオキシド基もしくはプロピレンオキシド基であり、１種または２種から構成されても良く、ｎおよびｍは０以上でｎ＋ｍ＝２〜３を満足する数である。）
【化２】
2019090009.tif 000011
（式中、Ｒ２はアルキル基、アルケニル基、アルカジエニル基またはアルキニル基であり、その炭素数は８〜２２である。）
【請求項６】
前記防曇剤のアミン価が２０ｍｇＫＯＨ／ｇ以下である、請求項１〜５のいずれかに記載のポリオレフィン系樹脂用防曇剤。
【請求項７】
ポリオレフィン系樹脂と請求項１〜６のいずれかに記載のポリオレフィン系樹脂用防曇剤とを含む、ポリオレフィン系樹脂組成物。
【請求項８】
前記防曇剤の含有率がポリオレフィン系樹脂に対して０．１〜２０重量％である、請求項７に記載のポリオレフィン系樹脂組成物。
【請求項９】
ポリプロピレンフィルムである、請求項７又は８に記載のポリオレフィン系樹脂組成物。
【発明の詳細な説明】
【技術分野】
【０００１】
本発明はポリオレフィン系樹脂用防曇剤、前記防曇剤を含有するポリオレフィン系樹脂化合物並びに前記樹脂化合物を用いたポリオレフィン系フィルムに関するものである。
【背景技術】
【０００２】
ポリオレフィン樹脂は透明性、加工性、剛性、絶縁性および防湿性が良好であることから、食品や衣料品等の包装材料や家電製品部品、自動車内装部品などに広く使用されている。ポリオレフィン製品は、絶縁性に優れる反面、摩擦等によって静電気が発生しやすく、発生した静電気により、人体へのショック、空気中の粉塵等が吸着することによる成形品の汚れ、電気機器への電気障害等の種々のトラブルを発生させることがある。
従来、これらのトラブルを防ぐために、ポリオレフィン樹脂中に帯電防止剤（各種界面活性剤）を練り込み、静電気によるトラブルを防ぐことが行われてきた。この場合、いわゆる練り込み型帯電防止剤では、帯電防止剤が逐次表面に移行（ブリード）し、表面に導電膜を形成することにより、帯電防止効果を発現するものと推測されている。
【０００３】
またポリオレフィン樹脂は疎水性であり樹脂表面のぬれ性が著しく低いため、水分含有食品（果物、野菜、食肉等）の包装等が多量の水分にさらされる条件において、包装フィルムの内面に水滴が付着し曇りが発生することがある。この曇りにより、内容物が見えづらくなり、商品価値が減ずるばかりではなく、結露した水滴が包装された食品に付着することにより、食品の変質を促進してしまうことがある。これらの問題を解決するためにやはり各種界面活性剤からなる防曇剤を樹脂に練り込み、樹脂表面の濡れ性を上げることにより表面に水滴を形成させないようにする方法が採用されている。
しかしながら、食品包装用フィルムなどでは表面上の防曇剤と食品の接触による健康上の問題が懸念されるため、近年、ＥＵや中国で防曇剤などの樹脂添加剤に対し添加量制限や溶出量制限の規制が制定され始めており、より安全な添加剤で防曇性の効果を付与させることが求められている。
これら問題を解決するために、特許文献１では、グリセリンモノ脂肪酸エステル、ジグリセリン脂肪酸エステルおよびアルキルジエタノールアミンの３成分からなる防曇剤が提案されている。しかし、この防曇剤では、帯電防止性、防曇性が一時的に発現するものの、時間経過によりブリード過多となることで、防曇剤成分がフィルム表面で凝集を起こし、防曇性や透明性の低下が懸念され、長期の防曇性や透明性の維持が求められる食品包装用フィルム等に対しては問題があった。
また特許文献２では特定な組成を持つジグリセリン脂肪酸エステルとソルビタン脂肪酸エステルおよび／またはポリオキシアルキレンソルビタン脂肪酸エステルからなる防曇剤が提案されている。しかし、この防曇剤では長期に渡り透明性は維持されるものの、ポリオレフィン樹脂に対して相溶性が低いため、防曇性にムラがあるなど防曇剤としてはまだ不十分であった。
【先行技術文献】
【特許文献】
【０００４】
【特許文献１】特開平９−２８６８７７
【特許文献２】特開平１１−３０２４６２
【発明の開示】
【発明が解決しようとする課題】
【０００５】
本発明の目的は、成形後速やかに防曇性を発現するとともに、長期間にわたり防曇性とポリオレフィン樹脂の透明性を維持するポリオレフィン系樹脂用防曇剤、およびそれを含むポリオレフィン樹脂組成物を提供することである。
【課題を解決するための手段】
【０００６】
本発明者らは鋭意研究を重ねた結果、特定の３成分を含み、水酸基価及びケン化価が一定の値を示す防曇剤であれば、上記課題を解決できることを見出し、本発明を見出した。
すなわち、本発明のポリオレフィン系樹脂用防曇剤は、グリセリン脂肪酸エステル成分（Ａ）と、多価アルコール脂肪酸エステルのアルキレンオキサイド付加物である成分（Ｂ）と、脂肪族アミンのアルキレンオキサイド付加物及び脂肪族アルコールから選ばれる少なくとも１種である成分（Ｃ）と、を含む防曇剤であって、前記防曇剤の水酸基価（ＯＨｖ）とケン化価（Ｓｖ）との比率（ＯＨｖ／Ｓｖ）が１．５未満である。
【０００７】
前記成分（Ａ）がグリセリンモノ脂肪酸エステル（Ａ−１）及びグリセリンジ脂肪酸エステル（Ａ−２）を含み、前記エステル（Ａ−１）と前記エステル（Ａ−２）の重量比（Ａ−１／Ａ−２）が２０／８０〜７０／３０の範囲にあると好ましい。
前記成分（Ａ）を構成する脂肪酸残基が炭素数８〜１４であるグリセリン脂肪酸エステル（Ａ−３）及び前記成分（Ａ）を構成する脂肪酸残基が炭素数１６〜２２であるグリセリン脂肪酸エステル（Ａ−４）を含み、前記エステル（Ａ−３）と前記エステル（Ａ−４）の重量比（Ａ−３／Ａ−４）が１０／９０〜８０／２０であると好ましい。
前記成分（Ｂ）が、ソルビタン脂肪酸エステルのアルキレンオキサイド付加物、ひまし油化合物のアルキレンオキサイド付加物及びグリセリン脂肪酸エステルのアルキレンオキサイド付加物から選ばれる少なくとも１種であり、オキシアルキレン基の繰り返し単位が１〜３０であると好ましい。
前記成分（Ｃ）が下記一般式（１）又は下記一般式（２）で示されると好ましい。
【化１】
2019090009.tif 000002
（式中、Ｒ１はアルキル基、アルケニル基、アルカジエニル基またはアルキニル基であり、その炭素数は８〜２２であり、ＡＯはエチレンオキシド基もしくはプロピレンオキシド基であり、１種または２種から構成されても良く、ｎおよびｍは０以上でｎ＋ｍ＝２〜３を満足する数である。）
【化２】
2019090009.tif 000003
（式中、Ｒ２はアルキル基、アルケニル基、アルカジエニル基またはアルキニル基であり、その炭素数は８〜２２である。）
前記防曇剤のアミン価が２０ｍｇＫＯＨ／ｇ以下であると好ましい。
【０００８】
本発明のポリオレフィン系樹脂組成物は、ポリオレフィン系樹脂と上記ポリオレフィン系樹脂用防曇剤とを含む。
前記防曇剤の含有率がポリオレフィン系樹脂に対して０．１〜２０重量％であると好ましい。
本発明のポリプロピレンフィルムであると好ましい。
【発明の効果】
【０００９】
本発明のポリオレフィン系樹脂用防曇剤は、成形後速やかに防曇性を発現するとともに、長期間にわたり防曇性とポリオレフィン樹脂の透明性を維持する。本発明のポリオレフィン樹脂組成物は、長期間にわたり防曇性と透明性が維持される。
【発明を実施するための形態】
【００１０】
まずは、本発明のポリオレフィン系樹脂用防曇剤を構成する各成分について詳細に説明する。
【００１１】
〔成分（Ａ）〕
成分（Ａ）は、グリセリン脂肪酸エステルである。本発明に使用される防曇成分のうちで防曇性を付与する効果、防曇成分全体のブリードアウトを促進させる効果および防曇剤の樹脂への相溶性を上げる効果を有する成分である。
グリセリン脂肪酸エステルとしては、グリセリンモノ脂肪酸エステル（Ａ−１）、グリセリンジ脂肪酸エステル（Ａ−２）、グリセリントリ脂肪酸エステルが挙げられる。前記エステル（Ａ−１）は主に防曇性を付与するとともに防曇成分全体のブリードアウトを促進させる成分であり、前記エステル（Ａ−２）は主に防曇剤の樹脂への相溶性を上げる成分である。
【００１２】
前記成分（Ａ）がグリセリンモノ脂肪酸エステル（Ａ−１）及びグリセリンジ脂肪酸エステル（Ａ−２）を含み、前記エステル（Ａ−１）と前記エステル（Ａ−２）の重量比（Ａ−１／Ａ−２）が２０／８０〜７０／３０の範囲にあると、防曇剤の防曇性、ブリードアウト速度と樹脂との相溶性のバランスの観点から好ましく、２５／７５〜６５／３５の範囲がより好ましく、３０／７０〜６０／４０の範囲がさらに好ましく、最も好ましくは４０／６０〜５５／４５である。（Ａ−１／Ａ−２）が２０／８０より小さい場合は、防曇剤のブリードアウト速度が遅くなり、成形後速やかに防曇性を発現することが難しくなる。一方、（Ａ−１／Ａ−２）が７０／３０より大きい場合は防曇剤の樹脂への相溶性が低くなり、樹脂表面で防曇剤が経時的に凝集、結晶化することで透明性および防曇性が低下する恐れがある。
【００１３】
前記成分（Ａ）を構成する脂肪酸残基としては、炭素数６〜２２が挙げられる。
前記成分（Ａ）を構成する脂肪酸残基が炭素数８〜１４であるグリセリン脂肪酸エステル（Ａ−３）及び前記成分（Ａ）を構成する脂肪酸残基が炭素数１６〜２２であるグリセリン脂肪酸エステル（Ａ−４）を含む。
前記エステル（Ａ−３）は主に防曇性を付与させる成分であり、前記エステル（Ａ−４）は主に防曇剤の樹脂への相溶性を向上させる成分である。
【００１４】
前記エステル（Ａ−３）と前記エステル（Ａ−４）の重量比（Ａ−３／Ａ−４）が１０／９０〜８０／２０であると、防曇剤の防曇性と樹脂との相溶性のバランスの観点から好ましく、２０／８０〜７０／３０であるとより好ましく、３０／７０〜６５／３５であるとさらに好ましく、最も好ましくは４０／６０〜６０／４０である。（Ａ−３／Ａ−４）が１０／９０〜８０より小さい場合は、防曇性が発現しない可能性がある。一方、（Ａ−３／Ａ−４）が８０／２０より大きい場合は防曇剤の樹脂への相溶性が低くなり、樹脂表面で防曇剤が経時的に凝集、結晶化することで透明性および防曇性が低下する恐れがある。
【００１５】
成分（Ａ）の脂肪酸残基としては、飽和および不飽和どちらでも良く、たとえば、ラウリン酸、ミリスチン酸、パルミチン酸、イソパルミチン酸、ステアリン酸、イソステアリン酸、オレイン酸、ベヘニン酸等が挙げられ、成分（Ａ）としてはグリセリンモノラウレート、グリセリンセスキラウレート、グリセリンモノミリステート、グリセリンセスキミリステート、グリセリンモノパルミテート、グリセリンセスキパルミテート、グリセリンモノイソパルミテート、グリセリンセスキイソパルミテート、グリセリンモノオレート、グリセリンセスキオレート、グリセリンモノステアレート、グリセリンセスキステアレート、グリセリンモノイソステアレート、グリセリンセスキイソステアレート、グリセリンモノベヘネート、グリセリンセスキベヘネート等が挙げられ、１種または２種以上でもよい。また、反応時の副生成物としてトリエステルが含まれていても良い。
【００１６】
防曇剤に占める成分（Ａ）の重量比率は５０〜９７重量％であると、ブリードアウト速度の観点から好ましく、５５〜９０重量％であるとより好ましく、６０〜８５重量％であるとさらに好ましい。防曇剤に占める成分（Ａ）の重量比率が５０重量％未満であるとブリードアウト速度が遅くなり、成形後速やかに防曇性を発現することが難しくなり、９７重量％を超えるとブリード過剰となり、防曇性および透明性が低下する恐れがある。
【００１７】
成分（Ａ）の製造方法については、特に限定はないが、たとえば、グリセリンと脂肪酸とをエステル化反応させたり、グリセリンエステルに脂肪酸エステルをエステル交換反応させたりして製造することができる。
【００１８】
〔成分（Ｂ）〕
成分（Ｂ）は、多価アルコール脂肪酸エステルのアルキレンオキサイド付加物である。成分（Ｂ）は防曇剤のブリード調整剤としての効果を有する成分である。
前記成分（Ｂ）が、ソルビタン脂肪酸エステルのアルキレンオキサイド付加物、ひまし油化合物のアルキレンオキサイド付加物及びグリセリン脂肪酸エステルのアルキレンオキサイド付加物から選ばれる少なくとも１種からなり、オキシアルキレン基の繰り返し単位が１〜３０であると、防曇剤のブリード調整と樹脂への相溶性のバランスの観点から好ましく、５〜２５であるとより好ましく、１０〜２０であるとさらに好ましい。オキシアルキレン基が１未満の場合、成分（Ｂ）の分子量が小さくなりブリード調整剤としての効果が小さくなる可能性があり、３０を超えると樹脂との相溶性が低下し混ざりにくくなる恐れがある。オキシアルキレン基としては、本願効果を発揮する観点から、オキシエチレン基が好ましい。
【００１９】
ソルビタン脂肪酸エステルのアルキレンオキサイド付加物を構成する脂肪酸としては、ラウリン酸、ミリスチン酸、パルミチン酸、イソパルミチン酸、ステアリン酸、イソステアリン酸、オレイン酸、ベヘニン酸等の脂肪酸のエステル等が挙げられ、１種または２種以上でもよく、モノエステル、ジエステル、トリエステル等のいずれであってもよく、ソルビタンに対する脂肪酸の反応モル数が１．５や２．５のように中間的なエステル化度のものも使用できる。
【００２０】
ソルビタン脂肪酸エステルのアルキレンオキサイド付加物を構成するアルキレンオキサド基としては、エチレンオキシド基もしくはプロピレンオキシド基が挙げられ、１種または２種から構成されても良い。
【００２１】
ソルビタン脂肪酸エステルのアルキレンオキサイド付加物の製造方法については、特に限定はないが、たとえば、ソルビタンと脂肪酸をエステル化した後にアルキレンオキサイドを付加する方法やソルビタンにアルキレンオキサイドを付加した後に脂肪酸とエステル化する方法が挙げられる。
【００２２】
ひまし油化合物のアルキレンオキサイド付加物としては、ひまし油のアルキレンオキサイド付加物および硬化ひまし油のアルキレンオキサイド付加物が挙げられる。ひまし油化合物のアルキレンオキサイド付加物を構成するアルキレンオキサイド基としては、エチレンオキシド基もしくはプロピレンオキシド基が挙げられ、１種または２種から構成されても良い。
【００２３】
グリセリン脂肪酸エステルのアルキレンオキサイド付加物を構成する脂肪酸としては、ラウリン酸、ミリスチン酸、パルミチン酸、イソパルミチン酸、ステアリン酸、イソステアリン酸、オレイン酸、ベヘニン酸等の脂肪酸のエステル等が挙げられ、１種または２種以上でもよく、モノエステル、ジエステル等のいずれであってもよく、グリセリンに対する脂肪酸の反応モル数が１．５のように中間的なエステル化度のものも使用できる。
グリセリン脂肪酸エステルのアルキレンオキサイド付加物を構成するアルキレンオキサイド基としては、エチレンオキシド基もしくはプロピレンオキシド基が挙げられ、１種または２種から構成されても良い。
【００２４】
グリセリン脂肪酸エステルのアルキレンオキサイド付加物の製造方法については、特に限定はないが、たとえば、グリセリンと脂肪酸をエステル化した後にアルキレンオキサイドを付加する方法やグリセリンにアルキレンオキサイドを付加した後に脂肪酸とエステル化する方法が挙げられる。
【００２５】
防曇剤に占める成分（Ｂ）の重量比率は２〜３０重量％であると防曇剤のブリード調整の観点から好ましく、５〜２５重量％であるとより好ましく、１０〜２０重量％であるとさらに好ましい。防曇剤に占める成分（Ｂ）の重量比率が２重量％未満であると防曇剤の過剰ブリードとなり、防曇性および透明性の低下を引き起こす可能性があり、３０重量％を超えるとブリードを抑制しすぎることで防曇性が発現しない可能性がある。
【００２６】
〔成分（Ｃ）〕
成分（Ｃ）は、凝集防止剤であり、樹脂組成物の表面で防曇剤成分が凝集や結晶化することを抑制する成分である。成分（Ｃ）を含まない場合は、樹脂組成物の表面で防曇剤成分が凝集や結晶化が起こり、防曇性や透明性の低下が起こる可能性がある。
成分（Ｃ）としては、脂肪族アミンのアルキレンオキサイド付加物及び脂肪族アルコールから選ばれる少なくとも１種が挙げられる。
前記成分（Ｃ）が上記一般式（１）又は上記一般式（２）で示されると、（Ａ）成分および（Ｂ）成分との相溶性やブリードの速度の観点から好ましい。
【００２７】
式（１）中、Ｒ１はアルキル基、アルケニル基、アルカジエニル基またはアルキニル基であり、その炭素数は８〜２２であり、１２〜２２が好ましく、１６〜２２がより好ましく、ブリードの速度や耐熱性の観点からステアリル基もしくはオレイル基が最も好ましい。
ＡＯはエチレンオキシド基もしくはプロピレンオキシド基が挙げられ、１種または２種から構成されても良く、ｎおよびｍは０以上でｎ＋ｍ＝２〜３を満足する数である。
式（２）中、Ｒ２はアルキル基、アルケニル基、アルカジエニル基またはアルキニル基であり、その炭素数は８〜２２であり、１２〜２２が好ましく、１６〜２２がより好ましい。
Ｒ２としては、ブリードの速度や耐熱性の観点からステアリル基もしくはオレイル基が最も好ましい。
【００２８】
防曇剤に占める成分（Ｃ）の重量比率は１〜３０重量％であると凝集防止性の観点から好ましく、２〜２０重量％であるとより好ましく、３〜１５重量％であるとさらに好ましく、最も好ましくは５〜１０重量％である。防曇剤に占める成分（Ｃ）の重量比率が１重量％未満であると凝集防止の効果が低く防曇性や透明性の低下を引き起こす可能性があり、３０重量％を超えると後述するアミン価が上昇することや成分（Ｃ）自体が凝集や結晶化の原因となる可能性がある。
【００２９】
本発明のポリオレフィン系樹脂用防曇剤は、本発明の効果に大きな影響を及ぼさない限りにおいて、上記で説明した各成分には該当しないものであって、ポリグリセリン脂肪酸エステル、ソルビタン脂肪酸エステル、エチレングリコール脂肪酸エステル、プロピレングリコール脂肪酸エステル、ショ糖脂肪酸エステル、クエン酸脂肪酸エステル、ペンタエリスリトール脂肪酸エステル、トリメチロールプロパン脂肪酸エステル、ポリエチレングリコール脂肪酸エステル、ポリプロピレングリコール脂肪酸エステル、ポリオキシエチレン高級アルコールエーテル、高級アルコール脂肪酸エステル、脂肪酸とジエタノールアミンの縮合生成物、ポリエチレングリコール、アルキルスルホン酸塩、アルキルベンゼンスルホン酸塩、アルキルナフタリンスルホン酸塩、アルキルスルホコハク酸塩、アルキルサルフェート塩、ポリオキシエチレン脂肪アルコールエーテルサルフェート塩、脂肪酸塩等の界面活性剤や、着色防止のためフェノール系酸化防止剤、亜リン酸系酸化防止剤およびアクリレート系酸化防止剤酸化防止剤や、フィルムの滑性向上のため脂肪酸アマイド等の他、造核剤、無機重点剤、顔料などを含有しても良い。
【００３０】
〔ポリオレフィン系樹脂用防曇剤〕
本発明のポリオレフィン系樹脂用防曇剤は、前記防曇剤の水酸基価（ＯＨｖ）とケン化価（Ｓｖ）との比率（ＯＨｖ／Ｓｖ）が１．５未満の範囲にあることを特徴とし、１．４以下であるとより好ましく、１．３以下であるとさらに好ましく、最も好ましくは１．２以下である。水酸基価（ＯＨｖ）とケン化価（Ｓｖ）との比率（ＯＨｖ／Ｓｖ）が１．５以上であると、樹脂への相溶性の低下や防曇剤の過剰ブリードを引き起こし、本願課題を達成することができない。
【００３１】
前記防曇剤のアミン価は、２０ｍｇＫＯＨ／ｇ以下が好ましく、１８ｍｇＫＯＨ／ｇ以下がより好ましく、１６ｍｇＫＯＨ／ｇ以下がさらに好ましく、最も好ましくは１０ｍｇＫＯＨ／ｇ以下である。アミン価が２０ｍｇＫＯＨ／ｇを超える場合は、樹脂組成物の表面にブリードしてくるアミン成分が増加し、食品包装用フィルム等に用いる場合は、アミン成分が食品に接触、付着するおそれがあるため安全性に関する懸念が生じることがあり、実際にＥＵや中国ではアミン成分の溶出量に規制が設けられている。
好ましいアミン価の下限値は０ｍｇＫＯＨ／ｇである。
【００３２】
〔ポリオレフィン系樹脂組成物〕
本発明のポリオレフィン系樹脂組成物は、ポリオレフィン系樹脂と上記ポリオレフィン系樹脂用防曇剤とを含む。
ポリオレフィン系樹脂組成物を構成するポリオレフィン系樹脂としては、ポリエチレン樹脂、ポリプロピレン樹脂およびエチレン−プロピレンの共重合樹脂等が挙げられる。
本発明のポリオレフィン系樹脂組成物は、成形材料の中間原料であるマスターバッチでもよいし、成形に用いられる成形材料でもよいし、フィルム、シート、成形品といった成形加工品でもよい。
前記防曇剤の含有率がポリオレフィン系樹脂に対して０．１〜２０重量％であると、防曇性の発現やマスターバッチなどの輸送コストの観点から好ましい。０．１重量％未満の場合は、防曇剤の濃度が低く防曇性の効果が薄れる可能性があり、２０重量％を超える場合は、防曇剤を樹脂に均一に練り込むことが難しくなる。
【００３３】
〔成形加工品〕
本発明のポリオレフィン系樹脂組成物が成形加工品の場合、成形加工品としては、たとえば、インフレーションフィルムや２軸延伸フィルム等のフィルム、シート、射出成形品、ブロー成形品など様々な形状の成形加工品を挙げることができるが、ポリプロピレンフィルムにおいて最も本発明の効果が発揮される。
【実施例】
【００３４】
以下の実施例および比較例で本発明を詳細に説明するが、本発明はこれらの実施例に限定されるものではない。実施例における防曇剤や熱可塑性樹脂組成物の物性評価は、下記の方法にて実施した。
【００３５】
〔（Ａ）成分：グリセリン脂肪酸エステルの合成〕
表１に示すグリセリン脂肪酸エステルは次のように合成した。
【００３６】
【表１】
2019090009.tif 000004
【００３７】
（グリセリンモノラウレート）
１０００ｍＬの四つ口フラスコに、グリセリンを１８４ｇとラウリン酸（Ｃ１２＝約９８％、Ｃ１６以上非含有）を４００ｇとを仕込んで、窒素ガスを導入しつつ、２２０℃×５時間、エステル化反応を行った後（このときの酸価は１．２）、水洗により未反応グリセリンを除去し、さらに、遠心式分子蒸留装置を用いて、分子蒸留することで、グリセリンモノラウレートを得た。
【００３８】
（グリセリンセスキラウレート）
１０００ｍＬの四つ口フラスコに、グリセリンを１８４ｇとラウリン酸（Ｃ１２＝約９８％、Ｃ１６以上非含有）を６００ｇとを仕込んで、窒素ガスを導入しつつ、２２０℃×５時間、エステル化反応を行った後（このときの酸価は１．３）、水洗により未反応グリセリンを除去し、グリセリンセスキラウレートを得た。
【００３９】
（グリセリンセスキステアレート）
１０００ｍＬの四つ口フラスコに、グリセリンを２００ｇとステアリン酸（Ｃ１４＝約２％、Ｃ１６＝約３４％、Ｃ１８＝約６４％）を５４０ｇ仕込んで、窒素ガスを導入しつつ、２３０℃×５時間、エステル化反応を行った後（このときの酸価は０．９）、水洗により未反応グリセリンを除去することでグリセリンセスキステアレートを得た。
【００４０】
（グリセリンモノステアレート）
前記グリセリンセスキステアレートを、さらに、遠心式分子蒸留装置を用いて、分子蒸留することで、グリセリンモノステアレートを得た。
【００４１】
（グリセリンセスキベヘネート）
１０００ｍＬの四つ口フラスコに、グリセリンを１８４ｇとベヘニン酸（Ｃ２２＝約８５％、Ｃ１４以下非含有）を６８０ｇ仕込んで、窒素ガスを導入しつつ、２３０℃×５時間エステル化を行った後（このときの酸価は１．５）、水洗により未反応グリセリンを除去することでグリセリンセスキベヘネートを得た。
【００４２】
グリセリン脂肪酸エステル中のグリセリンモノ脂肪酸エステル（Ａ−１）とグリセリンジ脂肪酸エステル（Ａ−２）の比率はＧＰＣを用いて次の条件で分析した。
装置            ：ＨＬＣ−８３２０ＧＰＣ（東ソー製）
検出器          ：ＲＩ検出器
カラム          ：ＳＨＯＤＥＸ  ＧＰＣ  ＫＦ−４０２ＨＱ、ＫＦ−４０３ＨＱ（昭和電工製）の連結
移動相          ：ＴＨＦ
測定温度        ：４０℃
流量            ：０．３ｍｌ／ｍｉｎ
試料注入量      ：１０μｌ（試料濃度；０．２％）
検量線標準物質  ：ポリエチレングリコール
【００４３】
グリセリン脂肪酸エステル中の脂肪酸残基が炭素数８〜１４であるグリセリン脂肪酸エステル（Ａ−３）及び脂肪酸残基が炭素数１６〜２２であるグリセリン脂肪酸エステル（Ａ−４）の比率についてはＧＣを用いて次の条件で分析した。
前処理        ：  サンプルにトリメチルシリル化処理を施し、クロロホルムに溶解させた。
装置          ：  ＧＣ−２０１０（島津製作所製）
検出器        ：  ＦＩＤ検出器
カラム        ：  ＤＢ−１ＨＴ（アジレントテクノロジー製）
（長さ３０ｍ、内径０．３２ｍｍ、膜厚０．１０μｍ）
キャリア      ：  ヘリウム、８０ｋＰａ
温度条件      ：  注入口；３４０℃、検出器；３４０℃、カラム；２２０℃開始、
１分保持後１５℃／ｍｉｎで３４０℃まで昇温し、５分保持
スプリット比  ：  ２５：１
注入量        ：  １μＬ
【００４４】
（酸価）
防曇剤の酸価を医薬部外品原料規格酸価測定法第３法によって測定する。
なお、上記測定法は本願出願時に規定された測定法とする。
（アミン価、ＡｍＶ）
防曇剤のアミン価は医薬部外品原料規格アミン価測定法第２法によって測定する。
なお、上記測定法は本願出願時に規定された測定法とする。
（ケン化価、Ｓｖ）
防曇剤のケン化価は医薬部外品原料規格ケン化価測定法によって測定する。
なお、上記測定法は本願出願時に規定された測定法とする。
（水酸基価、ＯＨＶ）
防曇剤の水酸基価は医薬部外品原料規格水酸基価測定法によって測定する。
なお、上記測定法は本願出願時に規定された測定法とする。
（防曇性（級））
容量１００ｍｌのガラス製ビーカーに３０℃の水を６０ｍｌ入れ、ビーカーの口を規定温度下にて所定期間保管後のポリオレフィン系樹脂組成物の成形によって作製されたフィルムで密閉し塞いだ。次いで、５℃の恒温槽に入れ、１時間後のフィルム内面への水滴の付着状態を目視で観察し、下記に示す評価基準（１〜１０級）に基づいて評価し、フィルム作製１日後〜３０日後までの経時変化を測定し、７級以上を維持したものを合格とした。フィルムの保管温度はポリプロピレンフィルムの場合は４０℃、ポリエチレンフィルムの場合は２３℃の条件で保管した。
１０級：全く水滴がなく、全面濡れた状態。
９級：曇りは全くないが、極わずかはじかれた水滴が存在している状態。
８級：７級および９級の中間の評価
７級：曇りはないが、所々にはじかれた水滴が存在している状態。
６級：５級および７級の中間の評価
５級：曇りはないが、はじかれた水が大きな水滴となって点在している状態。
４級：３級および５級の中間の評価
３級：全面に大きな水滴が付着し、曇って中身がほとんど見えない状態。
２級：１級および３級の中間の評価
１級：全体的に白く曇って中身が全く見えない状態。
【００４５】
（表面固有抵抗率（ＬＯＧ））
ポリオレフィン系樹脂組成物の成形によって作製されたフィルムについて、規定温度下にて所定期間保管後の表面固有抵抗率を東亜電波工業製極超絶縁計を使用し温湿度２０℃×４５％、Ｒ．Ｈ．の条件で測定し、その数値を常用対数で返した値を表面固有抵抗率（ＬＯＧ）として使用する。フィルム作製１日後〜３０日後までの経時変化を測定し、１４未満を維持したものを合格とした。フィルムの保管温度はポリプロピレンフィルムの場合は４０℃、ポリエチレンフィルムの場合は２３℃の条件で保管した。
【００４６】
（透明性（ΔＨａｚｅ））
ポリオレフィン系樹脂組成物の成形によって作製されたフィルムを、規定温度下にて所定期間保管後に、色差・濁度測定器（日本電色工業製）を使用してフィルムのＨａｚｅ値およびフィルム表面をエタノールで洗い流した後のフィルムのＨａｚｅ値を測定し、洗浄前後のフィルムのＨａｚｅ値の差をΔＨａｚｅとして透明性の評価とし、フィルム作製３０日後に０．５以下のものを合格とした。フィルムの保管温度はポリプロピレンフィルムの場合は４０℃、ポリエチレンフィルムの場合は２３℃の条件で保管した。
【００４７】
（実施例１）
表２に示す配合割合にて成分（Ａ）〜成分（Ｃ）を溶融混合して防曇剤を調製した。
次いで、ポリプロピレン（ホモポリマー、ＭＦＲ＝２．５ｇ／１０ｍｉｎ）を準備し、上記防曇剤の含有率がポリプロピレンに対して１０重量％となるように、防曇剤を混合し、二軸押出成形機にて２３０℃で溶融混練して、ストランドを得た。得られたストランドをペレタイザーでカットして、マスターバッチを作製した。
【００４８】
【表２】
2019090009.tif 000005
【００４９】
次いで、得られたマスターバッチおよび別に用意したポリプロピレンを混合して押出原料を調製し、二軸押出成形機にて２３０℃で溶融混練し、Ｔダイより押出した。ここで、押出原料は、帯電防止剤の含有率がポリプロピレンに対して０．８重量％となるように、マスターバッチおよび別に用意したポリプロピレンの量を調整して調製した。
Ｔダイより押出された押出物をつづけて、一軸延伸して厚さ２０μｍのフィルムに成形した。得られたフィルムについて、防曇性、帯電防止性および透明性を評価し、その結果を表３に示す。
【００５０】
【表３】
2019090009.tif 000006
（実施例２〜１８、比較例１〜７）
実施例１のうちそれぞれ表２のうち該当する配合例に変更した以外は同様に実施した。その結果を表３及び４に示す。
【００５１】
【表４】
2019090009.tif 000007
【００５２】
（実施例１９）
表２に示す配合割合にて成分（Ａ）〜成分（Ｃ）を溶融混合して防曇剤を調製した。
次いで、ポリエチレン（ＬＬＤＰＥ、ＭＦＲ＝４ｇ／１０ｍｉｎ）を準備し、上記防曇剤の含有率がポリエチレンに対して５重量％となるように、防曇剤を混合し、二軸押出成形機にて２００℃で溶融混練して、ストランドを得た。得られたストランドをペレタイザーでカットして、マスターバッチを作製した。
【００５３】
次いで、得られたマスターバッチおよび別に用意したポリエチレンを混合して押出原料を調製し、二軸押出成形機にて２００℃で溶融混練し、Ｔダイより押出した。ここで、押出原料は、帯電防止剤の含有率がポリプロピレンに対して０．４重量％となるように、マスターバッチおよび別に用意したポリエチレンの量を調整して調製した。
Ｔダイより押出された押出物をつづけて、一軸延伸して厚さ２０μｍのフィルムに成形した。得られたフィルムについて、防曇性、帯電防止性および透明性を評価し、その結果を表５に示す。
【００５４】
（実施例２０〜３６、比較例８〜１４）
実施例１９のうちそれぞれ表２のうち該当する配合例に変更した以外は同様に実施した。その結果を表５及び６に示す。
【００５５】
【表５】
2019090009.tif 000008
【００５６】
【表６】
2019090009.tif 000009
【００５７】
表２〜６から分かるように、実施例１〜３６の防曇剤は、グリセリン脂肪酸エステル成分（Ａ）と、多価アルコール脂肪酸エステルのアルキレンオキサイド付加物である成分（Ｂ）と、脂肪族アミンのアルキレンオキサイド付加物及び脂肪族アルコールから選ばれる少なくとも１種である凝集防止剤（Ｃ）と、を含む防曇剤であって、
前記防曇剤の水酸基価（ＯＨｖ）とケン化価（Ｓｖ）との比率（ＯＨｖ／Ｓｖ）が１．５未満の範囲にあるため、本願の課題を解決できている。
一方、防曇剤の水酸基価（ＯＨｖ）とケン化価（Ｓｖ）との比率（ＯＨｖ／Ｓｖ）が１．５未満の範囲にない場合（比較例１〜５、８〜１２）、多価アルコール脂肪酸エステルのアルキレンオキサイド付加物である成分（Ｂ）がない場合（比較例６、１３）、脂肪族アミンのアルキレンオキサイド付加物及び脂肪族アルコールから選ばれる少なくとも１種である凝集防止剤（Ｃ）がない場合（比較例７、１４）には、本願の課題が解決できていない。